(57)【要約】【課題】保持器のゲート部分を中心とした屈曲を抑制した保持器を備えた転がり軸受を提供する。【解決手段】保持器５が、金型１１，１２のキャビティ１４内にゲート１３を通して合成樹脂材を射出成形することによって製造される転がり軸受１であって、転がり軸受１が下記で定義される薄肉軸受である転がり軸受において、ゲート１３は、保持器５の外郭表面を構成するキャビティ１４の外郭表面１５からキャビティ１４内に突出しており、製造された保持器５のゲート部分６が外郭表面よりも内側に凹んでいる。  薄肉軸受の定義：軸受断面高さ／内径寸法＜０．１８７となる転がり軸受。【選択図】図１
2010190399.tif 000002
【特許請求の範囲】
【請求項１】
外周面に内輪軌道面を有する内輪と、内周面に外輪軌道面を有する外輪と、前記内輪軌道面と前記外輪軌道面との間に転動自在に設けられた複数個の転動体と、前記複数個の転動体を回転自在に保持する樹脂製の保持器とを備え、該保持器が、金型のキャビティ内にゲートを通して合成樹脂材を射出成形することによって製造される転がり軸受であって、該転がり軸受が下記で定義される薄肉軸受である転がり軸受において、
前記ゲートが前記保持器の外郭表面を構成する前記キャビティの外郭表面から前記キャビティ内に突出しており、製造された前記保持器のゲート部分が外郭表面よりも内側に凹んでいることを特徴とする転がり軸受。
薄肉軸受の定義：軸受断面高さ／内径寸法＜０．１８７となる転がり軸受。
【請求項２】
前記キャビティ内に突出する前記ゲートが前記合成樹脂材を射出するエッジ部から前記キャビティの外郭表面に向けて外形が曲線となっていることを特徴とする請求項１記載の転がり軸受。
【請求項３】
前記合成樹脂材が、ポリエーテルエーテルケトンまたは芳香族ポリイミドであることを特徴とする請求項１又は２記載の転がり軸受。
【請求項４】
前記内輪軌道面、前記外輪軌道面および前記転動体の転動面の少なくとも一つがオイルまたはグリースによる潤滑被膜で潤滑されており、前記潤滑被膜の厚みが１〜１０ｇ／ｍ2であるか、または前記潤滑被膜が以下の（１）〜（３）の３種類のうちいずれかであるＤＦＯ潤滑による被膜であることを特徴とする請求項１乃至３のうちいずれか一項に記載の転がり軸受。
（１）官能基を有するふっ素重合体とパーフルオロエーテルとを含有する潤滑被膜。
（２）上記（１）に記載の潤滑被膜にふっ素樹脂を添加した潤滑被膜。
（３）アルキル化シクロペンタンまたはポリフェニエーテルを主成分とする潤滑油とふっ素樹脂とを含有する潤滑剤からなる潤滑被膜。
【発明の詳細な説明】
【技術分野】
【０００１】
本発明は、転がり軸受に関する。
【背景技術】
【０００２】
薄肉の転がり軸受には、４点接触玉軸受やアンギュラ玉軸受等があり、いずれも樹脂製の保持器を有する場合がある。図１１及び図１２に４点接触玉軸受の一例を、図１３及び図１４にアンギュラ玉軸受の一例を示す。
図１１に示す４点接触玉軸受１０１は、ラジアル荷重と軸両方向のアキシャル荷重及びモーメント荷重を受けられる転がり軸受であって、外周面に内輪軌道面１０２ａを有する内輪１０２と、内周面に外輪軌道面１０３ａを有する外輪１０３と、内輪軌道面１０２ａと外輪軌道面１０３ａとの間に転動自在に設けられた複数個の転動体（ボール）１０４とを備えている。そして、複数個の転動体１０４は、樹脂製の保持器１０５により回転自在に保持されている。この保持器１０５には、複数個の転動体１０５を保持案内する複数のポケット１０５ａが設けられ、各ポケット１０５ａには、転動体１０４をポケット１０５ａ内に装填するための開口１０５ｂが設けられている。
【０００３】
そして、図１１に示す４点接触玉軸受１０１は、図１２に示すように、内輪１０２、外輪１０３及び転動体１０４を組み合わせてから、保持器１０５を各開口部１０５ｂを介して転動体１０４に装填することにより組み立てられる。保持器１０５としては、図１２には円環状に成形したものが示されているが、これに限らず平板状に成形したものを円弧形状に変形させたものを用いてもよい。
【０００４】
また、図１３に示すアンギュラ玉軸受２０１は、外周面に内輪軌道面２０２ａを有する内輪２０２と、内周面に外輪軌道面２０３ａを有する外輪２０３と、内輪軌道面２０２ａと外輪軌道面２０３ａとの間に転動自在に設けられた複数個の転動体（ボール）２０４とを備えている。そして、複数個の転動体１０４は、樹脂製の保持器２０５により運動可能に保持されている。この保持器２０５には、複数個の転動体２０４を保持案内する複数のポケット２０５ａが設けられている。
【０００５】
そして、図１３に示すアンギュラ玉軸受２０１は、図１４に示すように、内輪２０２（または外輪２０３）と、転動体２０４と、保持器２０５とを予め組み合わせ、これを外輪２０３（または内輪２０２）に装填することにより組み立てられる。このような組立順序であるから、保持器２０５には、４点接触玉軸受と異なり、転動体２０４をポケット２０５ａ内に装填するための開口は設けられていない。また、保持器２０５としては、図１４には円環状に成形したものが示されているが、これに限らず平板状に成形したものを円弧形状に変形させたものを用いてもよい。
【０００６】
このような４点接触玉軸受１０１やアンギュラ玉軸受２０１に用いられる保持器１０５，２０５は、合成樹脂を射出成形することによって製造されるものであり、合成樹脂保持器の製造方法として、従来、例えば、図１５に示す合成樹脂保持器の製造方法（特許文献１参照）や図１６に示す合成樹脂保持器の製造方法（特許文献２参照）が知られている。
図１５に示す合成樹脂保持器の製造方法は、金型のキャビティ内に一つのゲート３０４を通して溶融樹脂を充填し、奇数個の転動体保持用のポケット３０２が柱状部３０３を挟んで円周等間隔に設けられている合成樹脂製の保持器３０１を射出成形する合成樹脂保持器の製造方法において、ゲート３０４を保持器３０１の柱状部３０３に対応する位置に臨ませて配置し、このゲート３０４を通過して二方向に分流した溶融樹脂のうち何れか一方の溶融樹脂の一部を、キャビティに連通させた樹脂溜め部３０５に流入させて、保持器３０１の中心を挟んでゲート３０４と対向するポケット３０２に隣接する柱状部３０３にて（ウェルドラインＷにて）、分流した溶融樹脂どうしを合流させた後、保持器３０１と樹脂溜め部３０５に流入した樹脂とを分離させるようにしている。
【０００７】
また、図１６に示す合成樹脂保持器の製造方法は、金型のキャビティ内にゲート４０４を通して溶融樹脂を充填し、奇数個の転動体保持用のポケット４０２を持つ保持器４０１を射出成形する合成樹脂保持器の製造方法において、ポケット４０２を挟んで隣り合う２つの柱状部４０３に対応する位置に臨ませた２つのゲート４０４を通して溶融樹脂を注入するようにしている。
【先行技術文献】
【特許文献】
【０００８】
【特許文献１】特開平８−１９７６４９号公報
【特許文献２】特開平２−２４１７１２号公報
【発明の概要】
【発明が解決しようとする課題】
【０００９】
しかしながら、これら従来の合成樹脂保持器の製造方法においては、薄肉軸受用保持器を製造する場合に以下の問題点があった。
即ち、図１５及び図１６に示す合成樹脂保持器の製造方法のいずれの場合においても、ゲート３０４，４０４の先端が、保持器３０１の外郭表面を構成するキャビティの外郭表面に面一に配置されている。このゲートの先端が保持器の外郭表面を構成するキャビティの外郭表面に面一に配置されている場合の問題点について、図１７乃至図１９を参照して説明する。
【００１０】
図１７に示すように、ゲート５０５の先端が、保持器６０１の外郭表面を構成するキャビティ５０３の外郭表面５０４に面一に配置されていると、射出成形時に溶融した樹脂が図１７の矢印に示すようにゲート５０５の前方に最初に流れ出る。すると、射出成形後の固化した樹脂の流れは、図１８の矢印で示すように、ゲート５０５を要とした扇状に広がってしまう。本発明の保持器が使用される薄肉軸受という転がり軸受は、軸受断面の内径寸法と外径寸法の差が極めて小さい特殊な形状であるため、それに使用される保持器の厚みはおのずと薄くならざるを得ない。このため前述の樹脂の流れの方向が保持器の形状に大きく影響して、金型５０１，５０２から成形された保持器６０１を取りだすと、図１９に示すように、保持器６０１は、ゲート部分６０３を中心とした「ヘの字」形状に変形し、保持器６０１に「反り」が生じてしまうことになる。
【００１１】
このように、保持器６０１に反りが生じると、軸受内に保持器６０１を収容するため「ヘの字」を矯正することとなり、保持器６０１のポケット６０２が転動体から力を受けることになる。その結果、保持器６０１と転動体とが摺動して摩耗が発生し、軸受の耐久性が低下してしまうという問題点があった。
従って、本発明は上述の問題点を解決するためになされたものであり、その目的は、保持器のゲート部分を中心とした屈曲を抑制した保持器を備えた転がり軸受を提供することにある。
【課題を解決するための手段】
【００１２】
上記課題を解決するために、本発明のうち請求項１に係る転がり軸受は、外周面に内輪軌道面を有する内輪と、内周面に外輪軌道面を有する外輪と、前記内輪軌道面と前記外輪軌道面との間に転動自在に設けられた複数個の転動体と、前記複数個の転動体を回転自在に保持する樹脂製の保持器とを備え、該保持器が、金型のキャビティ内にゲートを通して合成樹脂材を射出成形することによって製造される転がり軸受であって、該転がり軸受が下記で定義される薄肉軸受である転がり軸受において、前記ゲートが前記保持器の外郭表面を構成する前記キャビティの外郭表面から前記キャビティ内に突出しており、製造された前記保持器のゲート部分が外郭表面よりも内側に凹んでいることを特徴としている。
【００１３】
薄肉軸受の定義：軸受断面高さ／内径寸法＜０．１８７となる転がり軸受。
また、本発明のうち請求項２に係る転がり軸受は、請求項１記載の転がり軸受において、前記キャビティ内に突出する前記ゲートが前記合成樹脂材を射出するエッジ部から前記キャビティの外郭表面に向けて外形が曲線となっていることを特徴としている。
更に、本発明のうち請求項３に係る転がり軸受は、請求項１又は２記載の転がり軸受において、前記合成樹脂材が、ポリエーテルエーテルケトンまたは芳香族ポリイミドであることを特徴としている。
【００１４】
また、本発明のうち請求項４に係る転がり軸受は、請求項１乃至３のうちいずれか一項に記載の転がり軸受において、前記内輪軌道面、前記外輪軌道面および前記転動体の転動面の少なくとも一つがオイルまたはグリースによる潤滑被膜で潤滑されており、前記潤滑被膜の厚みが１〜１０ｇ／ｍ2の薄膜潤滑であるか、または前記潤滑被膜が以下の（１）〜（３）の３種類のうちいずれかであるＤＦＯ潤滑による被膜であることを特徴としている。
（１）官能基を有するふっ素重合体とパーフルオロエーテルとを含有する潤滑被膜。
（２）上記（１）に記載の潤滑被膜にふっ素樹脂を添加した潤滑被膜。
（３）アルキル化シクロペンタンまたはポリフェニエーテルを主成分とする潤滑油とふっ素樹脂とを含有する潤滑剤からなる潤滑被膜。
【発明の効果】
【００１５】
本発明のうち請求項１に係る転がり軸受によれば、ゲートが保持器の外郭表面を構成するキャビティの外郭表面からキャビティ内に突出しており、製造された保持器のゲート部分が外郭表面よりも内側に凹んでいるので、成形に際し、ゲートが保持器の外郭表面を構成するキャビティの外郭表面からキャビティ内に突出していることによってキャビティ内で溶融合成樹脂材の流れに回り込みが発生し、溶融合成樹脂材がキャビティ内を均一に行きわたることができる。このため、固化後の合成樹脂材の流れがゲート部分を中心とした扇状に広がることがなくなり、ゲート部分の後方への流れも生じるため、保持器がゲート部分を中心として「ヘの字」形状に変形する、すなわち屈曲することを抑制することができる。
【００１６】
また、本発明のうち請求項２に係る転がり軸受によれば、請求項１記載の転がり軸受において、前記キャビティ内に突出する前記ゲートが前記合成樹脂材を射出するエッジ部から前記キャビティの外郭表面に向けて外形が曲線となっているので、成形に際し、ゲートが合成樹脂材を射出するエッジ部からキャビティの外郭表面に向けて外形が曲線となっていることによってキャビティ内での溶融合成樹脂材の流れの回り込みがより円滑に行われ、溶融合成樹脂材がキャビティ内をより一層均一に行きわたることができる。
【００１７】
更に、本発明のうち請求項３に係る転がり軸受によれば、請求項１又は２記載の転がり軸受において、前記合成樹脂材が、ポリエーテルエーテルケトンまたは芳香族ポリイミドであるので、アウトガスが少なく真空用軸受として好適なものとすることができる。本発明は薄肉軸受についてのものであるが、薄肉軸受に使用される保持器は軸受断面厚み（軸受の外径寸法と内径寸法の差の１／２）が極めて薄いため、おのずと保持器の厚みは極めて薄くならざるを得ない。保持器が金属製である場合、軸受の回転中にボールから力を受けて保持器が内輪や外輪に押し付けられたまま継続的に摺動し、保持器が大きく摩耗したり、軸受外に飛び出したりする不具合を生じることがあるが、保持器が合成樹脂製である場合は、ボールから力を受けても保持器が局所的に変形することでその力を吸収し、前述の内輪や外輪との継続的な摺動が少なくなり、それにより保持器が大きく摩耗したり、軸受外に飛び出したりする不具合を生じることがなくなる。よって、薄肉軸受の場合、合成樹脂製の保持器が使用されることが少なくない。特に材料にＰＥＥＫ（ポリエーテルエーテルケトン）やＰＩ（芳香族ポリイミド）を用いると材料そのものが優れたアウトガス性を有しているために、特に真空環境での使用に好適である。すなわち、請求項１及び２の合成樹脂製保持器の製造方法が活きると言える。
【００１８】
また、本発明のうち請求項４に係る転がり軸受によれば、請求項１乃至３のうちいずれか一項に記載の転がり軸受において、前記転がり軸受がオイルまたはグリースの潤滑被膜で潤滑されており、前記潤滑被膜の厚みが１〜１０ｇ／ｍ2の薄肉潤滑であるので、充分に低アウトガス性を維持したまま潤滑不良を生じることがない潤滑剤量とすることができ、これにより、軸受自身が汚染源にならないよう低アウトガス性が要求される真空用軸受に好適に適用することができる。また、前記潤滑被膜がＤＦＯ潤滑による被膜の場合には、潤滑被膜がふっ素オイルの場合と比べてアウトガス性及び耐久性が優れ、真空用軸受により好適に適用することができる。
【図面の簡単な説明】
【００１９】
【図１】本発明に係る転がり軸受の実施形態を示し、（Ａ）は断面図、（Ｂ）は（Ａ）において外輪を外した状態で矢印Ｂ方向から見た図である。
【図２】図１の転がり軸受に用いられる保持器の製造方法を説明するための図である。
【図３】図１の転がり軸受に用いられる保持器の別の製造方法を説明するための図である。
【図４】冠型保持器の一例の部分斜視図である。
【図５】保持器を板厚方向の側面（外径側面または内径側面）にゲートを配置して製造する製造方法を説明するための図である。
【図６】保持器を板厚方向の側面（外径側面または内径側面）にゲートを配置して製造した場合の問題点を説明するため図である。
【図７】軸受の放出ガス量を測定するためのアウトガス試験装置の概略図である。
【図８】潤滑被膜の被膜厚さと放出ガス量との関係を示すグラフである。
【図９】潤滑被膜の放出ガス量の比較試験の結果を示すグラフである。
【図１０】ふっ素オイルを塗布した例、ＤＦＯ潤滑の耐久試験の結果を示すグラフである。
【図１１】４点接触玉軸受の一例を説明するための断面図である。
【図１２】図１１に示す４点接触玉軸受の組立方法を説明するための図である。
【図１３】アンギュラ玉軸受の一例を説明するための断面図である。
【図１４】図１３に示すアンギュラ玉軸受の組立方法を説明するための図である。
【図１５】従来例の合成樹脂保持器の製造方法を説明するための図である。
【図１６】従来の他の例の合成樹脂保持器の製造方法を説明するための図である。
【図１７】ゲートの先端が保持器の外郭表面を構成するキャビティの外郭表面に配置されている場合の問題点について説明するための図である。
【図１８】ゲートの先端が保持器の外郭表面を構成するキャビティの外郭表面に配置されている場合の問題点について説明するための図である。
【図１９】ゲートの先端が保持器の外郭表面を構成するキャビティの外郭表面に配置されている場合の問題点について説明するための図である。
【発明を実施するための形態】
【００２０】
以下、本発明の実施の形態を図面を参照して説明する。図１は、本発明に係る転がり軸受の実施形態を示し、（Ａ）は断面図、（Ｂ）は（Ａ）において外輪を外した状態で矢印Ｂ方向から見た図である。本実施形態の例は、半導体製造装置の搬送ロボット用として真空環境下で使用される真空用軸受（４点接触玉軸受）の例である。
図１に示す転がり軸受１は、外周面に内輪軌道面２ａを有する内輪２と、内周面に外輪軌道面３ａを有する外輪３と、内輪軌道面２ａと外輪軌道面３ａとの間に転動自在に設けられた複数個の転動体（ボール）４と、複数個の転動体４を回転自在に保持する樹脂製の保持器５とを備えている。この保持器５には、複数個の転動体４を保持案内する複数のポケット５ａが設けられ、各ポケット５ａには、転動体４をポケット５ａ内に装填するための開口５ｂが設けられている。また、内輪軌道面２ａ、外輪軌道面３ａおよび転動体４の転動面には、潤滑量を管理したオイルまたはグリースによる潤滑被膜（図示せず）で潤滑されている。そして、製造された製品の保持器５のゲート部分６は、図１（Ａ）、図１（Ｂ）に示すように、外郭部分よりも内側に凹んで構成されている。
【００２１】
図１に示す保持器５の製造方法について、図２を参照して説明する。図２は、図１の転がり軸受に用いられる保持器の製造方法を説明するための図である。
図２に示すように、保持器５の形状を画定するキャビティ１４は、金型１１とこの金型１１と対向する金型１２によって画定され、一方の金型１１に設けられたゲート１３からキャビティ１４内に合成樹脂材を射出成形することによって保持器５は製造される。ここで、金型１１と金型１２とは、保持器５の上下方向で合わされるようになっている。
【００２２】
そして、金型１１に設けられたゲート１３は、保持器５の外郭表面（保持器５の上側面）を構成するキャビティ１４の外郭表面１５からキャビティ１４内に突出するように構成されている。図２に示すゲート１３の場合には、合成樹脂材を射出するエッジ部１３ａから一旦キャビティ１４の外郭表面１５に対して平行に延びてから外郭表面１５に対して直交するように延びている。
【００２３】
このように、ゲート１３が保持器５の外郭表面を構成するキャビティ１４の外郭表面１５からキャビティ１４内に突出していることによって、合成樹脂材を成形する際には、図２の矢印で示すように、キャビティ１４内で溶融合成樹脂材の流れに回り込みが発生し、溶融合成樹脂材がキャビティ１４内を均一に行きわたることができる。このため、固化後の合成樹脂材の流れがゲート部分６（図１参照）を中心とした扇状に広がることがなくなり、ゲート部分６の後方への流れも生じるため、保持器５がゲート部分６を中心として「ヘの字」形状に変形する、すなわち屈曲することを抑制することができる。
【００２４】
図２に示すゲート１３の場合には、合成樹脂材を射出するエッジ部１３ａから一旦キャビティ１４の外郭表面１５に対して平行に延びてから外郭表面１５に対して直交するように延びているが、本発明はこれに限らず、図３に示すように、キャビティ１４内に突出するゲート１３は、合成樹脂材を射出するエッジ部１３ａからキャビティ１４の外郭表面１５に向けて外形が曲線１３ｂとなっていてもよい。
【００２５】
このように、ゲート１３を、合成樹脂材を射出するエッジ部１３ａからキャビティ１４の外郭表面１５に向けて外形が曲線１３ｂとすることにより、成形に際し、キャビティ１４内での溶融合成樹脂材の流れの回り込みが図３の矢印で示すようにより円滑に行われ、溶融合成樹脂材がキャビティ１４内をより一層均一に行きわたることができる。
次に、図４乃至図６を参照して保持器を板厚方向の側面（外径側面または内径側面）にゲートを配置して製造する製造方法を説明する。図２に示す製造方法においては、ゲート１３が、保持器５の外郭表面（保持器５の上側面）を構成するキャビティ１４の外郭表面１５からキャビティ１４内に突出するように構成されているのに対して、図５に示す製造方法においては、ゲート１３が、保持器５の外郭表面（保持器５の板厚方向の側面）を構成するキャビティ１４の外郭表面１５からキャビティ１４内に突出するように構成されている点で相違する。
【００２６】
保持器５の板厚方向の側面にゲート１３を配置する利点は、板（保持器５）の長辺方向に対して溶融合成樹脂材が均一に回り易くなり、例えば図４に示すように冠型保持器５のポケット５ａの開口５ｂにおけるスカート部５ｃに樹脂がショートする等の欠陥が発生しにくくすることにある。しかし、この場合において、ゲート１３の先端を、保持器５の外郭表面（保持器５の板厚方向の側面）を構成するキャビティ１４の外郭表面１５と面一にすると、図６に示すように、製造された保持器５は、ゲート部分６を中心とした扇状に広がり、ひしゃげた形状になり易い。
【００２７】
そこで、図５に示すように、ゲート１３を、保持器５の外郭表面（保持器５の板厚方向の側面）を構成するキャビティ１４の外郭表面１５からキャビティ１４内に突出するように構成し、合成樹脂材をそのゲート１３からキャビティ１４内に射出成形する。これにより、合成樹脂材を成形する際には、図５の矢印で示すように、キャビティ１４内で溶融合成樹脂材の流れに回り込みが発生し、溶融合成樹脂材がキャビティ１４内を均一に行きわたることができる。このため、固化後の合成樹脂材の流れがゲート部分６を中心とした扇状に広がることがなくなり、ゲート部分６の後方への流れも生じるため、保持器５がゲート部分６を中心としてひしゃげた形状に変形する、すなわち屈曲することを抑制することができる。
【００２８】
以下、実施例について説明する。なお、以下説明する各実施例（および比較例）での転がり軸受の構成は、各例中に示す点を除き、上記実施形態のものと同じである。
【実施例１】
【００２９】
本発明の効果を確認するため、ゲート１３がキャビティ１４の外郭表面１５に面一にある場合（比較例）とキャビティ１４の外郭表面１５からキャビティ１４内に突出した場合（実施例）とで保持器５の反り量を比較する実験を行った。ゲート１３の位置は、保持器５の上側面の中央に一箇所設けてある。製造された保持器５のゲート部分６を紙面上に置いたとき、片側のはね上がり量を「反り量」として定義した。合成樹脂材としてはナチュラルＰＥＥＫ（ポリエーテルエーテルケトン）を用いた。結果を表１に示す。
【００３０】
【表１】
2010190399.tif 000003
【００３１】
表１から理解できるように、実施例である保持器♯６〜♯１０の反り量は、２ｍｍ〜３．５ｍｍと、比較例である保持器♯１〜♯５の反り量６．５ｍｍ〜１０ｍｍに対してかなり抑制されている。
【００３２】
そして、表１に示す保持器を半円にして２個を１組として１つの軸受に組み込んだ。保持器♯３及び♯５を組み込んだものを軸受Ａ、保持器♯６及び♯８を組み込んだものを軸受Ｂとした。軸受Ａ、Ｂの耐久試験を行った結果、実施例である軸受Ｂは比較例である軸受Ａの走行距離を１とした場合、１．５倍の走行距離を示した。耐久試験の結果は下記のとおりである。
【００３３】
[試験条件]
軸受寸法：内径Φ２０３ｍｍ
圧力：１×１０-4Ｐａ
回転条件：揺動１８０度、４０サイクル／ｍｉｎ
試験荷重：アキシャル荷重のみ
潤滑：ふっ素オイル２．９ｇ／ｍ2塗布
温度：常温
【実施例２】
【００３４】
実施例２は、保持器５の合成樹脂材として、ＰＥＥＫ（ポリエーテルエーテルケトン）、あるいはＰＩ（芳香族ポリイミド：例えばベスペル（商品名））を用いた例である。なお、図示は省略する。
保持器５をこれらの合成樹脂材とすれば、金属製のものに比べて以下の効果がある。つまり、合成樹脂材製の保持器５は、保持器自体が局所的に変形しやすいので、二個の転動体４によって保持器５の柱が挟まれて、内輪２や外輪３に押し付けられることがあっても、容易に変形して、内外輪２，３との摺動面圧を自動的に低下させることができる。それにより、金属製の保持器で発生する保持器の飛び出しや破損がなくなり、また、保持器の摩耗も少なくなる。
【００３５】
また、合成樹脂材が、本実施例のように、ＰＥＥＫ（ポリエーテルエーテルケトン）、あるいはＰＩ（芳香族ポリイミド）であると、他の樹脂材料製の保持器に比べて以下の利点がある。
つまり、ＰＥＥＫ（ポリエーテルエーテルケトン）またはＰＩ（芳香族ポリイミド）であれば、その融点が高く（例えばＰＥＥＫは３４３℃）、そのため、２００℃程度まで使用可能である。加えてこれら樹脂材料は、低アウトガス性に優れているため、高温且つ高真空環境下であっても、放出ガス量が少なく環境を汚染しない。従って、高温高真空環境下で耐久性のある、低アウトガス性の優れる軸受を構築する上で好適である。
【００３６】
一方、ＰＥＥＫ（ポリエーテルエーテルケトン）は融点が３４３℃と高温であるため、溶融樹脂の固化工程を含む射出成形全工程に渡って、金型の温度も１８０℃以上の高温に保持されている必要がある。しかし金型全体を均一で安定的に高温に保持することは難しく、金型内で温度分布が生じやすい。そのため成形品の形状に凹凸があると、その部位で材料が充分に行きわたらずにショートを生じやすい。冠型保持器の場合は、スカート部等でショートが生じやすい。ＰＥＥＫ（ポリエーテルエーテルケトン）やＰＩ（芳香族ポリイミド）のように金型温度が高くナイロン等に比べて成形性が悪い樹脂は、本発明のように、ゲート１３が保持器５の外郭表面を構成するキャビティ１４の外郭表面１５からキャビティ１４内に突出していることによって、成形の際に、キャビティ１４内で溶融合成樹脂材の流れに回り込みを発生させ、溶融合成樹脂材がキャビティ１４内を均一に行きわたることができるようにするのが最適である。
【実施例３】
【００３７】
実施例３は、潤滑被膜の厚みが１〜１０ｇ／ｍ2の薄膜潤滑であるか、または潤滑被膜が以下の（１）〜（３）の３種類のうちいずれかであるＤＦＯ潤滑による被膜とした例である。
（１）官能基を有するふっ素重合体とパーフルオロエーテルとを含有する潤滑被膜。
（２）上記（１）に記載の潤滑被膜にふっ素樹脂を添加した潤滑被膜。
【００３８】
（３）アルキル化シクロペンタンまたはポリフェニエーテルを主成分とする潤滑油とふっ素樹脂とを含有する潤滑剤からなる潤滑被膜。
真空用軸受は、軸受自身が汚染源にならないように、低アウトガス性が要求されるものであるが、この真空用軸受である転がり軸受１は、十分にアウトガス性を維持したまま、潤滑不良を生じることのない潤滑量として、オイルまたはグリースによる潤滑被膜の厚みを１〜１０ｇ／ｍ2の所定の薄膜潤滑としている。
【００３９】
以下、この潤滑被膜の厚みを１〜１０ｇ／ｍ2の所定の薄膜潤滑とする根拠について確認試験の結果とともに説明する。
まず、アウトガス試験を実施した。図７に、転がり軸受１の放出ガス量を測定するためのアウトガス試験装置の概略を示す。同図において、符号２１は真空槽、２２はオリフィス、２３はヒータ、２４はターボポンプ、２５は補助ポンプ、２６は第１真空計、２７は第２真空計である。転がり軸受１（試料軸受）からのアウトガスは、この軸受に塗布されている（あるいは充填されている）潤滑剤からのものがほとんどである。
【００４０】
このアウトガス試験装置は、転がり軸受１から出たガスの量、すなわち放出ガス量（Ｑ）を、コンダクタンス（Ｃ）の判っているオリフィス２２を通過させて、オリフィス２２の前後の圧力差（Ｐ１−Ｐ２）を調べることで以下の（式１）により、オリフィス２２を通過したガス量を測定することができる。
Ｑ＝Ｃ（Ｐ１−Ｐ２）  （式１）
この測定方法によって、潤滑剤として塗布したふっ素オイルの被膜厚さをパラメータにして、放出ガス量の変化を調べた。この測定方法により、潤滑被膜の被膜厚さと放出ガス量との関係が求められる。結果を図８に示す。なお、測定条件は以下のとおりである。
【００４１】
[測定条件]
潤滑剤：ふっ素オイル（塗布）
軸受装着状態：横置き、静置
温度：１００℃
圧力：８×１０-6Ｐａ
図８に示す測定結果によると、潤滑剤としてふっ素オイルの被膜厚さが増加するほど、つまり潤滑剤の量が増えるほど、放出ガス量は大きくなる。そして、潤滑被膜の被膜厚さが１２ｇ／ｍ2に達すると、真空用グリースを充填した時の放出ガス量と変わらなくなることがわかる。
【００４２】
ここで、真空環境下での使用が好適なように、潤滑被膜の被膜厚さを制限し、潤滑被膜を薄膜にしてアウトガスを少なくすることを目的としているのに、そのアウトガス量がグリース充填のものと変わらないのでは、この処理を施す意味がない。従って、少なくとも真空用グリースを充填した軸受よりは低アウトガスである必要がある。このため、図８に示す結果から、潤滑被膜の被膜厚さは、１０ｇ／ｍ2程度以下である必要があることがわかる。
【００４３】
一方、転がり軸受１の潤滑剤の量が少ないほど、放出ガス量は少なくなるものの、潤滑剤の量が少なすぎれば、軸受の耐久性に当然影響が生じる。そこで、次に、この転がり軸受１の回転耐久試験を行った。なお、この回転耐久試験に用いた耐久試験機（図示せず）は、転がり軸受１を加熱可能な構造を有するものを用いている。試験条件は以下のとおりである。
【００４４】
[試験条件]
潤滑剤：ふっ素オイル（塗布）
パラメータ：潤滑剤の被膜厚さ
軸受姿勢：垂直軸
回転速度：１５０ｍｉｎ−１
温度：１００℃
圧力環境：真空
終了条件：１．軸受トルクが初期値の２倍を超えた時。
２．あるいは、総回転数が１０7回転を超えた時（注）。
（注）１０7回転は、薄膜潤滑の薄肉軸受の走行距離として必要十分とされる回転数。
試験結果を上記図８に併せてプロットしたのが、同図中の符号△である。
【００４５】
図８に示す耐久試験結果によれば、潤滑被膜の被膜厚さが０．５ｇ／ｍ2のときは、１０7回転に達することはなく、寿命となっている。これに対して、被膜厚さが１ｇ／ｍ2のときは、１０7回転に達して打ち切りとなっている。つまり、同図に示す結果から、転がり軸受１の耐久性から言えば、潤滑被膜の被膜厚さは１ｇ／ｍ2以上であればよいということがわかる。なお、潤滑剤の形態がオイルであってもグリースであっても、潤滑被膜の被膜厚さが１〜１０ｇ／ｍ2の薄膜潤滑であれば、そこに含有される基油の量はほぼ同等であるといえる。
【００４６】
次に、潤滑被膜がＤＦＯ潤滑による被膜とするのが好適である根拠について述べる。
潤滑被膜を、ＤＦＯ潤滑による被膜として例について上記図７に示すアウトガス試験装置によって確認試験を行った。本実施例では、ふっ素オイルを塗布した例、ＤＦＯ（ＰＦＰＥ基油）潤滑の例、およびＤＦＯ（ＭＡＣ基油）潤滑によって確認試験を行った。結果を図９に示す。なお、試験条件は上述のアウトガス試験と同一である。ただし、潤滑被膜の厚さは、いずれも２ｇ／ｍ2とした。
同図に示すように、ＤＦＯ潤滑による被膜は、ふっ素オイルを塗布した例に比べて、放出ガスの量が少なく、アウトガス性に優れていることがわかる。
【００４７】
次に、本実施例の転がり軸受１の耐久性について調べた。耐久試験は、縦軸型の耐久試験機（図示せず）を用い、軸受を真空中で加熱して、加速試験のため回転方向を揺動とした。試験結果を図１０に示す。なお、回転方向を揺動とすると頻繁に軸受の回転方向が変化するため、転動体と内外輪とのすべりが生じ易く、一方向回転に比べて軸受寿命が格段に短くなる。
【００４８】
図１０に示すように、ＤＦＯ潤滑による軸受は、ふっ素油を用いた潤滑被膜による軸受に比べて、耐久性に優れていることがわかる。
従って、図９に示す結果と図１０に示す結果とからＤＦＯ潤滑による軸受は、ふっ素オイルを塗布した潤滑被膜による軸受に比べて、低アウトガス性に優れていることに加えて、耐久性にも優れていることがわかる。
【００４９】
以上、本発明の実施形態及び各実施例について説明してきたが、本発明はこれに限定されずに、種々の変更、改良を行うことができる。
例えば、転動体４はボールの場合のみならず、ローラ（円筒ころ）であってもよい。
また、転がり軸受１は、真空環境下で使用される真空用軸受に限らず、種々の用途の転がり軸受に適用可能である。
【符号の説明】
【００５０】
１  転がり軸受
２  内輪
２ａ  内輪軌道面
３  外輪
３ａ  外輪軌道面
４  転動体
５  保持器
５ａ  ポケット
５ｂ  開口
５ｃ  スカート部
６  ゲート部分
１１，１２  金型
１３  ゲート
１３ａ  エッジ部
１３ｂ  曲線
１４  キャビティ
１５  キャビティの外郭表面
【図１】
2010190399.tif 000004
【図２】
2010190399.tif 000005
【図３】
2010190399.tif 000006
【図４】
2010190399.tif 000007
【図５】
2010190399.tif 000008
【図６】
2010190399.tif 000009
【図７】
2010190399.tif 000010
【図８】
2010190399.tif 000011
【図９】
2010190399.tif 000012
【図１０】
2010190399.tif 000013
【図１１】
2010190399.tif 000014
【図１２】
2010190399.tif 000015
【図１３】
2010190399.tif 000016
【図１４】
2010190399.tif 000017
【図１５】
2010190399.tif 000018
【図１６】
2010190399.tif 000019
【図１７】
2010190399.tif 000020
【図１８】
2010190399.tif 000021
【図１９】
2010190399.tif 000022